(57)【特許請求の範囲】
【請求項１】
シラン変性エポキシ、硬化剤、およびシリカフィラーを含み、さらに触媒を含んでも含まなくてもよく、
前記硬化剤が、シアネートエステルまたは芳香族アミンであり、
前記シラン変性エポキシが、
成分（Ａ）として、芳香族エポキシ、
成分（Ｂ）として、下記の構造で表されるエポキシシラン、
【化１】
0005911807.tif 000017
（式中、Ｒ１はオキシラン含有部分であり、Ｒ２は１〜１０個の炭素原子を有するアルキルまたはアルコキシ置換アルキル、アリール、またはアラルキル基である）、および
成分（Ｃ）として、成分（Ａ）および成分（Ｂ）の反応生成物を含む組成物であり、
硬化したときに、６，０００〜１０，０００ＭＰａの範囲の室温での弾性率、および７〜２０ｐｐｍの範囲のＣＴＥ  α１を有することを特徴とする熱硬化性樹脂組成物。
【請求項２】
前記芳香族エポキシが、ビスフェノールＡ、Ｅ、ＦまたはＳエポキシ、またはビフェニルエポキシである、請求項１に記載の熱硬化性樹脂組成物。
【請求項３】
前記芳香族エポキシが、下記の構造で表されるものである、請求項１に記載の熱硬化性樹脂組成物。
【化２】
0005911807.tif 000018
（式中、Ｙは直接結合、ＣＨ２、Ｃ（ＣＨ３）２、Ｃ＝Ｏ、またはＳであり、ｎは０または１である。）
【請求項４】
成分（Ｃ）が、１：１００〜１００：１の重量比の成分（Ａ）および成分（Ｂ）から作製される、請求項１〜３のいずれかに記載の熱硬化性樹脂組成物。
【請求項５】
成分（Ｃ）が、１：１０〜１０：１の重量比の成分（Ａ）および成分（Ｂ）から作製される、請求項１〜３のいずれかに記載の熱硬化性樹脂組成物。
【請求項６】
さらにエポキシ樹脂成分を含む、請求項１〜５のいずれかに記載の熱硬化性樹脂組成物。
【請求項７】
少なくとも１層のｌｏｗ−ｋ  ＩＬＤを含む半導体デバイスの信頼性を改善する方法であって、
銅の電気的相互接続および少なくとも１層のｌｏｗ−ｋ  ＩＬＤを含み、その表面に金属被覆を含む半導体チップと、
この半導体チップが、導電性材料によって、銅の電気的相互接続に電気的に相互接続される表面に、電気接点パッドを有するキャリア基板
を含む半導体デバイスを準備するステップ；
半導体チップの電気的相互接続された表面とキャリア基板との間に、請求項１〜６のいずれかに記載の熱硬化性樹脂組成物を供給して、半導体デバイスアセンブリを形成するステップ；および
半導体デバイスアセンブリを、前記熱硬化性樹脂組成物を硬化するのに十分な高温条件に曝露するステップ
を含むことを特徴とする方法。
【請求項８】
半導体チップおよびキャリア基板が結合された後、前記熱硬化性樹脂組成物がディスペンシングによって供給され、その間の間隙に充填されて、半導体デバイスが形成される、請求項７に記載の方法。
【請求項９】
前記熱硬化性樹脂組成物が、半導体チップおよびキャリア基板の一方または両方の、電気的相互接続する表面の少なくとも一部にディスペンシングによって供給され、次に、半導体チップおよびキャリア基板が結合されて、半導体デバイスが形成される、請求項７に記載の方法。
【請求項１０】
前記キャリア基板が回路基板である、請求項７に記載の方法。
【請求項１１】
前記導電性材料が半田である、請求項７に記載の方法。
【請求項１２】
前記半田が、Ｓｎ（６３）：Ｐｂ（３７）、Ｐｂ（９５）：Ｓｎ（５）、Ｓｎ：Ａｇ（３．５）：Ｃｕ（０．５）、およびＳｎ：Ａｇ（３．３）：Ｃｕ（０．７）からなる群から選択される、請求項１１に記載の方法。
【請求項１３】
銅の電気的相互接続およびｌｏｗ−ｋ  ＩＬＤを含み、その表面に金属被覆を含む半導体チップと、
この半導体チップが電気的相互接続される表面に、電気接点パッドを有する回路基板と、
この半導体チップと回路基板との間に、請求項１〜６のいずれかに記載の熱硬化性樹脂組成物と
を含むことを特徴とする半導体デバイス。
【請求項１４】
少なくとも１層のｌｏｗ−ｋ  ＩＬＤと接触する銅の電気的相互接続、および、その表面に金属被覆を含む半導体チップを含み、キャリア基板が電気的に接続される半導体デバイスと、
この半導体デバイスが電気的相互接続される表面に、電気接点パッドを有する回路基板と、
この半導体デバイスと回路基板との間に、請求項１〜６のいずれかに記載の熱硬化性樹脂組成物と
を含むことを特徴とする半導体デバイスアセンブリ。
【発明の詳細な説明】
【技術分野】
【０００１】
本発明は、半導体チップが半田電気的相互接続を介して回路上に直接搭載される、フリップチップ（「ＦＣ」）アンダーフィルシーラントに有用な硬化性樹脂組成物に関する。同様に、本組成物は、回路基板半導体デバイス、例えばチップサイズまたはチップスケールパッケージ（「ＣＳＰ」）、ボールグリッドアレイ（「ＢＧＡ」）、ランドグリッドアレイ（「ＬＧＡ」）など（その各々は半導体チップ、例えば大規模集積回路（「ＬＳＩ」）を有する）をキャリア基板上に搭載するのに有用である。
【背景技術】
【０００２】
低誘電率（「ｌｏｗ−ｋ」）誘電性材料（または、層間誘電体層「ＩＬＤ」）は、高度集積回路の製造の将来の発展において重要な役割を果たし続けており、それによってサブ０．１８ミクロン製造プロセスにおける銅の相互接続の利用を可能にしている。ｌｏｗ−ｋ  ＩＬＤは、集積回路の製造において、その周囲から銅の相互接続を絶縁し、確実に相互接続間のクロストークをより少なくするために使用されている。クロストークは、回路において誤作動を引き起こすため、集積回路製造において一般的な問題である。クロストークは、集積回路のサイズが縮小するのに伴って、より顕著になってきている。集積回路製造において使用される従来の層間材料の誘電率は、通常、＞３．０の範囲にある。しかしながら、１つのチップに対して入力／出力の密度が増加し続けるのに伴って、クロストークの懸念が増大する。
【０００３】
したがって、約２．５未満の誘電率を有するｌｏｗ−ｋ  ＩＬＤは、更により高密度の集積回路の効率を最大にする集積回路設計の重要な側面の一つである。そのような材料の１つは、Ｂｌａｃｋ  Ｄｉａｍｏｎｄとして知られており、Ａｐｐｌｉｅｄ  Ｍａｔｅｒｉａｌｓ社から商業的に入手可能である。
【０００４】
当該産業分野では、ｌｏｗ−ｋ  ＩＬＤを使用した０．０９ミクロン、さらには０．０６５ミクロンのチップ製造プロセスの動向を示す発表が報告されている。しかしながら、チップ製造業者が許容できるパッケージレベルの信頼性の達成に取り組むため、この点に関する発展は現在まで妨げられてきた。
【０００５】
当該産業分野では、集積回路のための高性能の材料（セラミックから複合材料へと変化している）を求め続けているため、より計算能力が高く、ピッチがより微細で、半田ボールの配置密度がより高く、半田ボール自体の直径がより小さく、また、鉛含有半田から鉛フリー半田へと変換することによってリフロー温度がより高く、歪みや衝撃による応力がより大きいが、本質的により脆弱である（絶えず厚さが低減されていることによる）半導体チップが、従来よりも、現在設計される半導体パッケージにおいて見られる。
【０００６】
従来の市販のアンダーフィルシーラント材料、例えば低熱膨張係数（「ＣＴＥ」）で高弾性率であるエポキシベースのアンダーフィルシーラント材料は、脆弱なｌｏｗ−ｋ  ＩＬＤに対する損傷を防ぐのに必要な、パッケージの応力に対する保護を提供することが出来ないようである。ｌｏｗ−ｋ  ＩＬＤは、本質的に脆弱であり、一般的に、従来のＩＬＤ材料、例えば酸化ケイ素、窒化ケイ素、フッ化シリコンガラスなどよりも弱く、脆く、結果として、熱サイクルの間に誘発された応力によって割れや亀裂が発生してしまう。
【発明の概要】
【発明が解決しようとする課題】
【０００７】
したがって、高度な用途に好適な電子パッケージング材料、例えば、ｌｏｗ−ｋ  ＩＬＤと共に使用するのに適合しており、ＩＬＤの亀裂・破壊につながる内部パッケージ応力を低減させる、ＦＣアンダーフィルシーラント材料に有用な熱硬化性組成物を提供することが望ましい。さらに、そのような熱硬化性樹脂組成物を用いて組み立てられた電子パッケージを提供すること、そのような物理的特性が向上した電子パッケージを製造する方法を提供すること、および、弾性率およびＣＴＥが低減された物理的特性プロファイルを有し、それは、そのような組成物を、半導体パッケージングにおける高応力のＦＣアンダーフィルシーラント用途に対して特に魅力的にする熱硬化性樹脂組成物を提供する方法を提供することが望ましい。
【課題を解決するための手段】
【０００８】
一般に、本発明は、例えば、以下に記載されるように、電子パッケージにおける内部パッケージ応力を低減させる。
【０００９】
半導体パッケージにおける応力の低減は、低弾性率と低ＣＴＥとを組み合わせることによって達成される。これらの物理的特性は、ＦＣアンダーフィルシーラント材料において現在まで得られていなかった。今までは。
【００１０】
本発明は、室温での弾性率が６，０００〜１０，０００ＭＰａの範囲内、例えば約７０００ＭＰａおよび約９０００ＭＰａであり、ＣＴＥ  α１が７〜２０ｐｐｍの範囲内、例えば約１０ｐｐｍおよび約２０ｐｐｍであることによって、ｌｏｗ−ｋ  ＩＬＤを用いて組み立てられた半導体パッケージ内に発生する内部応力を顕著に低減することができる熱硬化性樹脂組成物を提供する。硬化可能であり、例えば、温度が２〜５分間、２４０〜２６０℃の範囲に達する鉛フリー半田リフロープロファイルに耐えることができるＦＣアンダーフィルシーラント材料における、この物理的特性の組み合わせは、半導体パッケージング産業が現在直面している重大な課題の１つを克服することが期待できる。
【００１１】
これらの性能特性は、例えば、
銅の電気的相互接続および少なくとも１層のｌｏｗ−ｋ  ＩＬＤを有する半導体チップが使用され、
大きなサイズ、典型的には側面が２．５ｃｍよりも大きいサイズの半導体チップ、
現在の基準厚さの約３５０ミクロンのものと比較して比較的薄く、例えば１００ミクロン未満である半導体チップが使用され、
現在の基準ボンドライン厚さ（「ＢＬＴ」）の７５ミクロンのものと比較して比較的薄く、例えば２０ミクロン未満であるアンダーフィル層が使用される
半導体デバイスパッケージング技術において、特に重要である。
【００１２】
銅の相互接続および少なくとも１層のｌｏｗ−ｋ  ＩＬＤを有する半導体チップが使用される場合、この性能特性によって、組み立てられた半導体デバイスにおける信頼性が向上する（すなわち、ＩＬＤにおける亀裂が防止される）。より具体的には、フリップチップパッケージにおいて、銅の相互接続および少なくとも１層のｌｏｗ−ｋ  ＩＬＤから構成されている半導体チップにアンダーフィルシーラントが接触するときに、この性能特性によって信頼性が向上する。このように、半導体デバイスに対する応力は、大部分がアンダーフィルシーラントによって吸収され、したがってｌｏｗ−ｋ  ＩＬＤが保護される。
【００１３】
加えて、半導体パッケージでｌｏｗ−ｋ  ＩＬＤが使用されていても、使用されていなくても、本発明はまた、非常に薄い半導体チップ（例えば、１００ミクロン未満）、および、半導体チップと回路基板との間に２０ミクロン未満のアンダーフィルボンドラインを有する半導体パッケージに対して、注目される利益および利点を付与する。
【００１４】
したがって、本発明は、１つの態様において、構成成分が、エポキシ樹脂成分、シラン変性エポキシ、および硬化剤（シアネートエステルまたは芳香族アミンであってよい）を、任意選択の触媒と共に含む熱硬化性樹脂組成物を提供する。
【００１５】
別の態様では、本発明は、少なくとも１層のｌｏｗ−ｋ  ＩＬＤを含むアンダーフィル半導体デバイスの信頼性を改善する方法を提供する。この方法のステップは、
銅の電気的相互接続および少なくとも１層のｌｏｗ−ｋ  ＩＬＤを含む半導体チップと、
この半導体チップが電気的相互接続される表面に、電気接点パッドを有するキャリア基板
を含む半導体デバイスを準備するステップ；
半導体チップの電気的相互接続された表面とキャリア基板との間に、熱硬化性アンダーフィル組成物を供給して、半導体デバイスアセンブリを形成するステップ；および
半導体デバイスアセンブリを、熱硬化性アンダーフィル組成物を硬化するのに十分な高温条件に曝露するステップ
を含む。上記の熱硬化性アンダーフィル組成物は、エポキシ樹脂成分、シラン変性エポキシ、および硬化剤（シアネートエステルまたは芳香族アミンであってよい）を、任意選択の触媒と共に含む。
【００１６】
１つの実施形態では、半導体チップおよびキャリア基板が結合された後、熱硬化性アンダーフィル組成物がディスペンシングによって供給され、その間の間隙に充填されて、半導体デバイスが形成される。
【００１７】
別の実施形態では、熱硬化性アンダーフィル組成物は、半導体チップおよびキャリア基板の一方または両方の、電気的相互接続する表面の少なくとも一部にディスペンシングによって供給され、次に、半導体チップおよびキャリア基板が結合されて、半導体デバイスが形成される。
【００１８】
この態様において、半導体デバイスは、また、フリップチップアセンブリとして提供され、
銅の電気的相互接続および少なくとも１層のｌｏｗ−ｋ  ＩＬＤを含む半導体チップと、
この半導体チップが電気的相互接続される表面に、電気接点パッドを有する回路基板と、
この半導体チップと回路基板との間にアンダーフィル組成物と
を含む。ここでもまた、アンダーフィル組成物は、エポキシ樹脂成分、シラン変性エポキシ、および硬化剤（シアネートエステルまたは芳香族アミンであってよい）を、任意選択の触媒と共に含む。
【００１９】
半導体デバイスアセンブリは、また、チップスケールパッケージとして提供され、
銅の電気的相互接続および少なくとも１層のｌｏｗ−ｋ  ＩＬＤを有する半導体チップを含み、キャリア基板が電気的に接続される半導体デバイスと、
この半導体デバイスが電気的相互接続される表面に、電気接点パッドを有する回路基板と、
この半導体チップと回路基板との間にアンダーフィル組成物と
を含む。ここでもまた、アンダーフィル組成物は、エポキシ樹脂成分、シラン変性エポキシ、および硬化剤（シアネートエステルまたは芳香族アミンであってよい）を、任意選択の触媒と共に含む。
【００２０】
集積回路アセンブリを組み立てる方法も提供され、その方法のステップは、
集積回路チップを準備するステップ；
集積回路チップをキャリア基板と接続し、結合したアセンブリを形成するステップ；および
そのようにして形成された結合したアセンブリを、電気接点を与え、熱硬化性アンダーフィル組成物を硬化するのに十分な高温条件に曝露して、それによって集積回路チップをキャリア基板に接合して電気的相互接続を設けるステップ
を含む。
【００２１】
これらの実施形態および態様において、電気伝導性材料は半田、例えば以下の半田合金の１つであることができる。Ｓｎ（６３）：Ｐｂ（３７）、Ｐｂ（９５）：Ｓｎ（５）、Ｓｎ：Ａｇ（３．５）：Ｃｕ（０．５）、およびＳｎ：Ａｇ（３．３）：Ｃｕ（０．７）、または銅柱および半田相互接続の組み合わせ。
【００２２】
現在の基準厚さの約３５０ミクロンのものと比較して比較的薄く、例えば１００ミクロン未満である半導体チップが使用される場合、この性能特性によって、組み立てられた半導体デバイスにおける信頼性が向上する（すなわち、ｌｏｗ−ｋ  ＩＬＤまたは半導体チップそれ自体における亀裂が防止される）。
【００２３】
より具体的には、フリップチップパッケージにおいて、アンダーフィルシーラントはダイの応力を緩和するように意図されているため、ｌｏｗ−ｋ  ＩＬＤ（１層または複数層）がパッケージで使用されていても、使用されていなくても、この性能特性によって信頼性が向上する。また、ワイヤ接合ダイパッケージにおいては、ダイ接着剤はダイの応力を緩和するように意図されているため、ｌｏｗ−ｋ  ＩＬＤ（１層または複数層）がパッケージで使用されていても、使用されていなくても、また、積層ダイアセンブリが使用されていても、使用されていなくても、この性能特性によって信頼性が向上する。
【００２４】
現在の基準ＢＬＴの５０ミクロンのものと比較して比較的薄く、例えば２０ミクロン未満であるチップ接着層が使用される場合、この性能特性によって、組み立てられた半導体デバイスにおける信頼性が向上する（すなわち、全体的なパッケージ応力が低減し、チップ接着層の破壊における亀裂が防止される）。
【図面の簡単な説明】
【００２５】
【図１】従来の０．１３０μｍのｌｏｗ−ｋダイ構造の分離した構成要素、および物理的寸法を示す。
【図２】本発明の範囲内の熱硬化性組成物（サンプル番号１６〜２０）および一連の対照組成物（サンプル番号１〜１５）の、室温における弾性率−ＣＴＥ曲線（グラフ）を示す。
【図３】本明細書に記載されたシラン変性エポキシを調製することができる合成スキームを示す。
【発明を実施するための形態】
【００２６】
本発明の熱硬化性樹脂組成物は、上記の通り、特にエポキシ成分を含む。エポキシ成分の例を以下に記載する。
【００２７】
例えば、エポキシ成分は、２種以上の異なるビスフェノール系エポキシの組み合わせを含むことができる。これらのビスフェノール系エポキシは、ビスフェノールＡエポキシ、ビスフェノールＦエポキシ、またはビスフェノールＳ、またはそれらの組み合わせから選択することができる。さらに、同じ種類の樹脂（例えば、Ａ、Ｆ、またはＳ）の中の２種以上の異なるビスフェノールエポキシを使用してもよい。
【００２８】
本発明において使用するのに望ましいビスフェノールエポキシの商業的に入手可能な例として、ビスフェノールＦ型エポキシ（例えば、日本化薬株式会社製のＲＥ−４０４−Ｓ、大日本インキ化学工業株式会社製のＥＰＩＣＬＯＮ  ８３０（ＲＥ１８０１）、８３０Ｓ（ＲＥ１８１５）、８３０Ａ（ＲＥ１８２６）および８３０Ｗ、Ｒｅｓｏｌｕｔｉｏｎ社製のＲＳＬ  １７３８およびＹＬ−９８３Ｕ）、ならびにビスフェノールＡ型エポキシ（例えば、Ｒｅｓｏｌｕｔｉｏｎ社製のＹＬ−９７９および９８０）が挙げられる。
【００２９】
大日本インキ化学工業株式会社から商業的に入手可能である上記のビスフェノールエポキシは、ビスフェノールＡエポキシをベースにする従来のエポキシよりも非常に低い粘度を有する、液体の希釈されていないエピクロロヒドリン−ビスフェノールＦエポキシとして推奨され、液体ビスフェノールＡエポキシと同様の物理的特性を有する。ビスフェノールＦエポキシは、ビスフェノールＡエポキシよりも低い粘度を有するが、他の全ての物理的特性はこの２つの種類のエポキシの間で同じであり、これは、より低い粘度を与え、したがって高速で流動するアンダーフィルシーラント材料を与える。これら４種類のビスフェノールＦエポキシのＥＥＷ（エポキシ当量）は、１６５〜１８０の間である。２５℃での粘度は、（粘度の上限が４，０００ｃｐｓであるＲＥ１８０１を除いて）３，０００〜４，５００ｃｐｓの間である。加水分解性塩素の含有量は、ＲＥ１８１５および８３０Ｗでは２００ｐｐｍ、ＲＥ１８２６では１００ｐｐｍと報告されている。
【００３０】
Ｒｅｓｏｌｕｔｉｏｎ社から商業的に入手可能である上記のビスフェノールエポキシは、塩素含有量が低い液体のエポキシとして推奨される。このビスフェノールＡエポキシは、ＥＥＷ（ｇ／当量）が１８０〜１９５の間であり、２５℃での粘度が１００〜２５０ｃｐｓの間である。ＹＬ−９７９の総塩素含有量は５００〜７００ｐｐｍの間と報告されており、ＹＬ−９８０の総塩素含有量は１００〜３００ｐｐｍの間と報告されている。このビスフェノールＦエポキシは、ＥＥＷ（ｇ／当量）が１６５〜１８０の間であり、２５℃での粘度が３０〜６０ｃｐｓの間である。ＲＳＬ−１７３８の総塩素含有量は５００〜７００ｐｐｍの間と報告されており、ＹＬ−９８３Ｕの総塩素含有量は１５０〜３５０ｐｐｍの間と報告されている。
【００３１】
ビスフェノールエポキシの他に、他のエポキシ化合物が本発明のエポキシ成分の範囲内に包含される。例えば、脂環式エポキシ、例えば３，４−エポキシシクロヘキシルメチル−３，４−エポキシシクロヘキシルカーボネートが使用される。また、粘度を調整するために、および／または、Ｔｇを低くするために、単官能性、２官能性、または多官能性の反応性希釈剤、例えばブチルグリシジルエーテル、クレシルグリシジルエーテル、ポリエチレングリコールグリシジルエーテル、またはポリプロピレングリコールグリシジルエーテルも使用される。
【００３２】
本発明において使用するのに適したエポキシとして、フェノール系化合物のポリグリシジル誘導体、例えば、ＥＰＯＮ  ８２８、ＥＰＯＮ  １００１、ＥＰＯＮ  １００９、およびＥＰＯＮ  １０３１等のＥＰＯＮの商品名でＲｅｓｏｌｕｔｉｏｎ社から商業的に入手可能であるもの；Ｄｏｗ  Ｃｈｅｍｉｃａｌ社製のＤＥＲ  ３３１、ＤＥＲ  ３３２、ＤＥＲ  ３３４、およびＤＥＲ  ５４２；日本化薬株式会社製のＢＲＥＮ−Ｓも挙げられる。他の適したエポキシとして、ポリオール等から調製されるポリエポキシド、およびフェノールホルムアルデヒドノボラックのポリグリシジル誘導体が挙げられ、後者は例えばＤｏｗ  Ｃｈｅｍｉｃａｌ社製のＤＥＮ  ４３１、ＤＥＮ  ４３８、およびＤＥＮ  ４３９が挙げられる。クレゾール類似体も、ＡＲＡＬＤＩＴＥ  ＥＣＮ  １２３５、ＡＲＡＬＤＩＴＥ  ＥＣＮ  １２７３、ＡＲＡＬＤＩＴＥ  ＥＣＮ  １２９９等のＡＲＡＬＤＩＴＥの商品名でＣｉｂａ  Ｓｐｅｃｉａｌｔｙ  Ｃｈｅｍｉｃａｌｓ社から商業的に入手可能である。ＳＵ−８は、Ｒｅｓｏｌｕｔｉｏｎ社から入手可能であるビスフェノールＡ型のエポキシノボラックである。アミン、アミノアルコール、およびポリカルボン酸のポリグリシジル付加物も本発明において有用であり、その商業的に入手可能である樹脂として、Ｆ．Ｉ．Ｃ社製のＧＬＹＡＭＩＮＥ  １３５、ＧＬＹＡＭＩＮＥ  １２５、およびＧＬＹＡＭＩＮＥ  １１５；Ｃｉｂａ  Ｓｐｅｃｉａｌｔｙ  Ｃｈｅｍｉｃａｌｓ社製のＡＲＡＬＤＩＴＥ  ＭＹ−７２０、ＡＲＡＬＤＩＴＥ  ０５００、およびＡＲＡＬＤＩＴＥ  ０５１０；ならびに、Ｓｈｅｒｗｉｎ−Ｗｉｌｌｉａｍｓ社製のＰＧＡ−Ｘ、およびＰＧＡ−Ｃが挙げられる。
【００３３】
本発明において使用するのに適した単官能性エポキシ共反応性希釈剤として、エポキシ成分よりも粘度が低いもの、通常は約２５０ｃｐｓ未満のものが挙げられる。
【００３４】
単官能性エポキシ共反応性希釈剤は、約６〜約２８個の炭素原子のアルキル基（その例として、Ｃ６〜２８アルキルグリシジルエーテル、Ｃ６〜２８脂肪酸グリシジルエステル、およびＣ６〜２８アルキルフェノールグリシジルエーテルが挙げられる）を有するエポキシ基を有するべきである。
【００３５】
そのような単官能性エポキシ共反応性希釈剤を含有する場合、そのような共反応性希釈剤は、組成物の総重量をベースにして、約５重量％から約１５重量％まで、例えば約８重量％から約１２重量％までの量で使用されるべきである。
【００３６】
エポキシ成分は、約１０重量％〜約９５重量％、望ましくは約２０重量％〜約８０重量％の範囲、例えば約６０重量％の量で組成物中に存在すべきである。
【００３７】
シラン変性エポキシは、以下のもの等の物質の組成物である。
【００３８】
成分（Ａ）として、下記の構造で表されるエポキシ成分：
【００３９】
【化１】
0005911807.tif 000002
（式中、Ｙは存在しても存在しなくてもよく、Ｙが存在する場合、直接結合、ＣＨ２、ＣＨ（ＣＨ３）２、Ｃ＝Ｏ、またはＳであり、Ｒ１はここではアルキル、アルケニル、ヒドロキシ、カルボキシ、およびハロゲンであり、ｘはここでは１〜４である。）
【００４０】
成分（Ｂ）として、下記の構造で表されるエポキシ官能化アルコキシシラン：
【００４１】
【化２】
0005911807.tif 000003
（式中、Ｒ１はオキシラン含有部分であり、Ｒ２は１〜１０個の炭素原子を有するアルキルまたはアルコキシ置換アルキル、アリール、またはアラルキル基である。）
【００４２】
成分（Ｃ）として、成分（Ａ）および成分（Ｂ）の反応生成物。
【００４３】
そのようなシラン変性エポキシの１つの例は、芳香族エポキシ、例えばビスフェノールＡ、Ｅ、ＦまたはＳエポキシ、またはビフェニルエポキシと、下記の構造で表されるエポキシシランとの反応生成物として形成される：
【００４４】
【化３】
0005911807.tif 000004
式中、Ｒ１は、オキシラン含有部分（その例として、２−（エトキシメチル）オキシラン、２−（プロポキシメチル）オキシラン、２−（メトキシメチル）オキシラン、および２−（３−メトキシプロピル）オキシランが挙げられる）であり、Ｒ２は、１〜１０個の炭素原子を有するアルキルまたはアルコキシ置換アルキル、アリール、またはアラルキル基である。１つの実施形態では、Ｒ１は２−（エトキシメチル）オキシランであり、Ｒ２はメチルである。
【００４５】
シラン変性エポキシを調製するために使用される芳香族エポキシの理想的な構造として、以下のものが挙げられる。
【００４６】
【化４】
0005911807.tif 000005
式中、Ｙは存在しても存在しなくてもよく、Ｙが存在する場合、直接結合、ＣＨ２、ＣＨ（ＣＨ３）２、Ｃ＝Ｏ、またはＳであり、Ｒ１はここではアルキル、アルケニル、ヒドロキシ、カルボキシ、およびハロゲンであり、ｘはここでは１〜４である。当然、ｘが２〜４の場合、芳香族エポキシの炭素鎖が伸長したものも、この構造に包含されるものとして考えられる。
【００４７】
例えば、芳香族エポキシの炭素鎖が伸長したものは、下記の構造で表すことができる。
【００４８】
【化５】
0005911807.tif 000006
【００４９】
シラン変性エポキシは、また、芳香族エポキシ、エポキシシラン、および芳香族エポキシとエポキシシランとの反応生成物の組み合わせであってよい。反応生成物は、１：１００〜１００：１の重量比、例えば１：１０〜１０：１の重量比の芳香族エポキシおよびエポキシシランから調製することができる。
【００５０】
触媒として、多くの種々の材料を、硬化が起こることが望ましい温度に応じて、使用することができる。例えば、約１５０℃〜約１８０℃の温度で硬化を達成するために、種々の他の材料を使用することができる。例えば、イミダゾールは芳香族アミン硬化剤と共に使用することができ、金属塩、例えば銅またはコバルトアセチルアセトネートはシアネートエステル硬化剤と共に使用することができる。
【００５１】
触媒は、存在する場合、組成物の総重量の約０．０５重量％〜約１重量％、望ましくは約０．１重量％〜約０．５重量％の範囲の量で存在すべきである。
【００５２】
硬化剤として、シアネートエステルまたは芳香族アミンを使用することができる。シアネートエステルの例として、各々の分子に少なくとも１個のシアネートエステル基を有するアリール化合物が挙げられ、一般的に、式Ａｒ（ＯＣＮ）ｍ（式中、ｍは２〜５の整数であり、Ａｒは芳香族基である。）で表すことができる。芳香族基Ａｒは、少なくとも６個の炭素原子を含有すべきであり、例えば芳香族炭化水素、例えばベンゼン、ビフェニル、ナフタレン、アントラセン、ピレンなどから誘導されたものであることができる。芳香族基Ａｒは、また、少なくとも２個の芳香環が架橋基によって結合した多核芳香族炭化水素から誘導されたものであることができる。また、ノボラック型フェノール樹脂から誘導される芳香族基、すなわち、これらのフェノール樹脂のシアネートエステルも挙げられる。芳香族基Ａｒはまた、更に環が結合した、非反応性置換基を含有してもよい。
【００５３】
そのようなシアネートエステルの例として、例えば、１，３−ジシアナトベンゼン；１，４−ジシアナトベンゼン；１，３，５−トリシアナトベンゼン；１，３−、１，４−、１，６−、１，８−、２，６−または２，７−ジシアナトナフタレン；１，３，６−トリシアナトナフタレン；４，４’−ジシアナトビフェニル；ビス（４−シアナトフェニル）メタン、および３，３’，５，５’−テトラメチルビス（４−シアナトフェニル）メタン；２，２−ビス（３，５−ジクロロ−４−シアナトフェニル）プロパン；２，２−ビス（３，５−ジブロモ−４−ジシアナトフェニル）プロパン；ビス（４−シアナトフェニル）エーテル；ビス（４−シアナトフェニル）スルフィド；２，２−ビス（４−シアナトフェニル）プロパン；トリス（４−シアナトフェニル）ホスファイト；トリス（４−シアナトフェニル）ホスフェート；ビス（３−クロロ−４−シアナトフェニル）メタン；シアネート化ノボラック；１，３−ビス［４−シアナトフェニル−１−（メチルエチリデン）］ベンゼン；および、シアネート化ビスフェノール末端ポリカーボネート、または他の熱可塑性オリゴマーが挙げられる。
【００５４】
他のシアネートエステルとして、米国特許第４，４７７，６２９号明細書、および同第４，５２８，３６６号明細書に開示されているシアネート（ここで、その各々の開示は参照により本明細書に組み込まれる。）；英国特許第１，３０５，７０２号明細書に開示されているシアネートエステル、および国際公開第８５／０２１８４号明細書に開示されているシアネートエステル（ここで、その各々の開示は参照により本明細書に組み込まれる。）が挙げられる。当然、本発明の組成物のイミダゾール成分の中で、これらのシアネートエステルの組み合わせが本発明で使用されることも望ましい。
【００５５】
本発明において使用するのに特に望ましいシアネートエステルは、Ｃｉｂａ  Ｓｐｅｃｉａｌｔｙ  Ｃｈｅｍｉｃａｌｓ（ニューヨーク、タリータウン）から、商品名「ＡＲＯＣＹ  ３６６」（１，３−ビス［４−シアナトフェニル−１−（メチルエチリデン）］ベンゼン）で商業的に入手可能である。４つの他の望ましい「ＡＲＯＣＹ」シアネートエステルの構造は、以下の通りである。
【００５６】
【化６】
0005911807.tif 000007
【００５７】
芳香族アミンの例として、３−アミノフェニルスルホン、４−アミノフェニルスルホン、および４，４−メチレンビス（ｏ−エチルアニリン）が挙げられ、その後者は、商業的にはＡｃｅｔｏｃｕｒｅ  ＭＢＯＥＡとして知られている。
【００５８】
硬化剤は、樹脂組成物の１０〜５０％の量で存在すべきである。
【００５９】
使用される場合、フィラー成分としては、多くの材料が有用である可能性がある。例えば、特に、結合、封止される半導体チップと基板との間の熱膨張係数（「ＣＴＥ」）がより厳密に一致する場合、無機フィラーが有用であることがある。フィラーはＣＴＥに影響を及ぼし、したがって、フィラーを使用して、硬化した材料の熱膨張を低減させ、それによって歪みを低減することができる。フィラー成分は、多くの場合、溶融球状シリカ等の強化用シリカを含有することがあり、処理されていなくても、その表面の化学的性質を変えるために処理されていてもよい。しかしながら、フィラー成分は、０．１〜５０ミクロンの範囲の平均粒径分布を有する粒子を含有すべきである。そのような粒子の商業的に入手可能な例は、日本の龍森株式会社、または電気化学工業株式会社によって販売されている。さらに、ナノサイズのシリカ粉末、例えばＮａｎｏｒｅｓｉｎｓ社（ドイツ）によって商品名「ＮＡＮＯＰＯＸ」で販売されているものを添加してもよい。ＮＡＮＯＰＯＸフィラーは、Ｎａｎｏｒｅｓｉｎｓ社（ドイツ）から入手可能であり、約５０重量％までの濃度の、エポキシ樹脂中の単分散シリカフィラー分散液である。ＮＡＮＯＰＯＸフィラーは、通常、約５ｎｍ〜約８０ｎｍの粒径を有すると考えられている。
【００６０】
Ｎａｎｏｒｅｓｉｎｓ社はまた、商品名「ＮＡＮＯＰＯＸ  Ｅ」で材料を製造している。例えば、Ｎａｎｏｒｅｓｉｎｓ社は、ＮＡＮＯＰＯＸ  Ｅブランド製品は、他の方法では封止することが困難な電子部品への完全な含浸を可能にし、低減された収縮および熱膨張、破壊靭性および弾性率など、広い範囲の機械的特性および熱的特性を有している、と報告している。下記の表１に、Ｎａｎｏｒｅｓｉｎ社が提供する、４種の注目されるＮＡＮＯＰＯＸ  Ｅ製品に関する情報を示す。
【００６１】
【表１】
0005911807.tif 000008
【００６２】
Ｎａｎｏｒｅｓｉｎｓ社は、ＮＡＮＯＰＯＸ  Ｅブランド製品を使用することによって、エポキシ配合物において重要な特性を顕著に改善できることを報告している。例えば、
−従来の強化フィラーと比較して、配合物の粘度がより低いこと、
−沈降がないこと、
−破壊靭性、耐衝撃性、および弾性率が向上していること、
−耐引っかき性、および耐摩擦性が向上していること、
−収縮、および熱膨張が低減していること、
−多数の望ましい特性、例えば熱安定性、耐薬品性、ガラス転移温度、耐候性、および誘電特性が向上しているか、少なくともマイナスの効果が無いこと。
【００６３】
加工性は、それぞれのベース樹脂と比較して、実質的に変わらない。
【００６４】
ＮＡＮＯＰＯＸ  Ｅは、（ヒュームドシリカから知られているように）粘度の過度な増加によって加工性を低下させることなく、特性を上記のように改善することが望まれる、または必要である用途で使用される。用途の例は、封入材料および被覆剤である。粒径が小さく、凝集塊が存在しないために、ＮＡＮＯＰＯＸ  Ｅが優れた含浸特性を有することを強調することは重要である。これによって、また、他の方法では封止することが困難な電子部品への完全な含浸を可能にする。
【００６５】
製造業者によれば、ＮＡＮＯＰＯＸ  Ｅブランド製品は、エポキシ樹脂マトリクス中のコロイダルシリカゾルである。分散相は、製造業者によれば、直径が５０ｎｍ未満であり、極めて狭い粒径分布を有する、表面が改質された球形のＳｉＯ２ナノ粒子からなる。サイズが数ナノメーターでしかないこれらの球形粒子は、樹脂マトリクス中に凝集塊を含まずに分散している。製造業者によれば、これによって、ＳｉＯ２含有量が４０重量％までの、非常に低い粘度の分散液が得られる。製造業者によって報告されている通り、ナノ粒子はケイ酸ナトリウム水溶液から化学的に合成される。粉末状のフィラーを溶解機、または高い剪断エネルギーを使用する他の装置を用いて分散するプロセスとは異なり、このプロセスにおいて、結合剤は損傷を受けない。
【００６６】
フィラー成分として使用するのに望ましい他の材料として、酸化アルミニウム、窒化ケイ素、窒化アルミニウム、シリカで被覆された窒化アルミニウム、窒化ホウ素、およびそれらの組み合わせから構成された、またはそれらを含有するものが挙げられる。
【００６７】
フィラー成分は、使用される場合、組成物の約１０重量％〜約８０重量％、例えば約１２重量％〜約６０重量％の量で、望ましくは約１５重量％〜約３５重量％の範囲内の量で使用されるべきである。
【実施例】
【００６８】
サンプル番号１〜２０について、下記の表１ａ〜１ｂ、および表２ａ〜２ｂに示す。
【００６９】
【表２】
0005911807.tif 000009
【００７０】
【表３】
0005911807.tif 000010
【００７１】
【表４】
0005911807.tif 000011
【００７２】
【表５】
0005911807.tif 000012
【００７３】
本組成物は、それぞれ、溶解して均一な溶液が得られるまで、エポキシ構成要素をメカニカルミキサーで混合することによって調製した。次に、シリカフィラーを添加し、実質的に均一な濃度を有する粘性のペーストが得られるまで、室温で約３０〜６０分間、引き続き混合した。そのようにして形成したペーストは、次に、使用できるようになるまで容器に移した。
【００７４】
オーブン中、１７５℃の温度で２時間、サンプルを硬化させた後、弾性率、ガラス転移温度、熱膨張係数などの機械的特性を測定した。
【００７５】
これらのサンプルの物理的特性を表３ａ〜３ｂ、および表４ａ〜４ｂに示す。
【００７６】
【表６】
0005911807.tif 000013
【００７７】
【表７】
0005911807.tif 000014
【００７８】
【表８】
0005911807.tif 000015
【００７９】
【表９】
0005911807.tif 000016
【００８０】
対照組成物［サンプル番号１〜５（表１ａおよび表３ａ）、ならびにサンプル番号６〜１０（表１ｂおよび表３ｂ）］の物理的特性［例えば、弾性率、熱膨張係数（「ＣＴＥ」）α１およびα２、ならびにガラス転移温度（「Ｔｇ」）］を、本発明の組成物［サンプル番号１１〜１５（表２ａおよび表４ａ）、ならびにサンプル番号１６〜２０（表２ｂおよび表４ｂ）］と比較する。上記の硬化したときの全ての組成物についての弾性率とＣＴＥα１の関数的関係を図３にグラフで示す。一般的に、サンプル番号１１〜１５および１６〜２０の弾性率の範囲は、サンプル番号１〜５および６〜１０の弾性率の範囲と比較して低く、その一方で、ＣＴＥα１（およびＴｇ、さらに言えば）は同一の範囲内である。この低い弾性率と、低いＣＴＥα１（および、比較的高いＴｇ）の組み合わせは、ｌｏｗ−ｋ  ＩＣ超小型電子デバイスにおいて使用するための電子材料、例えばアンダーフィルシーラントにとって重要な物理的特性の組み合わせである。
【図１】
0005911807.tif 000019
【図２】
0005911807.tif 000020
【図３】
0005911807.tif 000021